ПРИМЕНЕНИЕ ДОБАВОК, СОДЕРЖАЩИХ ПЕРВИЧНЫЕ АЛКАНОЛАМИНЫ, В ВОДНЫХ СУСПЕНЗИЯХ МИНЕРАЛОВ

1. Применение добавки, содержащей первичный алканоламин в водной суспензии, содержащей от 48 до 84 мас.%, в расчете на общую массу суспензии, по меньшей мере одного минерального материала для увеличения pH суспензии по меньшей мере на 0,3 единицы pH и/или для увеличения смачиваемости по меньшей мере одного минерального материала в суспензии,
где по меньшей мере один минеральный материал имеет плотность от 2,0 до 3,0 г/см;
где первичный алканоламин имеет не более 4 атомов углерода, имеет поверхностное натяжение от 30 до 40 мН/м при 23°C, имеет температуру плавления менее чем 5°C и температуру кипения менее чем 163°C,
где суспензия содержит по меньшей мере один поликарбоксилатный дисперсант в количестве от 0,1 до 1,5 мас.%, в расчете на сухой минеральный материал, и
где первичный алканоламин добавляют в количестве от 200 до 10000 мг на кг водной фазы указанной суспензии, и
где массовое отношение первичного алканоламина к поликарбоксилатному дисперсанту составляет от 1:2 до 1:25, получая в результате суспензию с pH от 8,0 до 11,5.
2. Применение по п. 1, отличающееся тем, что первичный алканоламин является 1-амино-2-пропанолом.
3. Применение по п. 1 или 2, отличающееся тем, что по меньшей мере один минеральный материал выбирают из группы, состоящей из карбоната кальция, каолина, глины, слюды и талька, и предпочтительно выбирают из природного карбоната кальция (GCC), синтетического карбоната кальция (PCC) и смесей природного карбоната кальция и синтетического карбоната кальция.
4. Применение по любому из предшествующих пунктов, отличающееся тем, что изменение удельной электропроводности суспензии, вызванное добавлением добавки, составляет менее чем 100 мкСм/см/единицу pH, предпочтительно менее чем 70 мкСм/см/единицу pH и более предпочтительно менее чем 50 мкСм/см/единицу pH.
5. Применение по любому из предшествующих пунктов, отличающееся тем, что указанная суспензия имеет удельную электропроводность между 100 и 3000 мкСм/см и предпочтительно между 200 и 1400 мкСм/см перед добавлением добавки.
6. Применение по любому из предшествующих пунктов, отличающееся тем, что вязкость суспензии после добавления добавки находится в интервале от 50 до 1500 мПа⋅с при 25°C.
7. Применение по любому из предшествующих пунктов, отличающееся тем, что указанный первичный алканоламин добавляют к указанной суспензии в количестве, чтобы увеличивать pH суспензии на по меньшей мере 0,4 единицы pH и предпочтительно на по меньшей мере 0,7 единицы pH.
8. Применение в соответствии с любым из предшествующих пунктов, отличающееся тем, что добавка состоит из 1-амино-2-пропанола и воды, где добавка предпочтительно содержит по меньшей мере 90 мас.%, в расчете на массу добавки, более предпочтительно по меньшей мере 95 мас.% и наиболее предпочтительно по меньшей мере 99 мас.% 1-амино-2-пропанола.
9. Применение по любому из предшествующих пунктов, отличающееся тем, что водная суспензия содержит от 50 до 82 мас.%, в расчете на общую массу суспензии, по меньшей мере одного минерального материала, предпочтительно от 65 до 80 мас.%.
10. Применение по любому из предшествующих пунктов, отличающееся тем, что указанную добавку добавляют перед, во время или после, и предпочтительно после стадии измельчения указанного по меньшей мере одного минерального материала.
11. Применение по любому из предшествующих пунктов, отличающееся тем, что водная фаза суспензии имеет поверхностное натяжение от 55 до 65 мН/м при 23°C и предпочтительно имеет поверхностное натяжение от 55 до 60 мН/м при 23°C.
3
12. Способ увеличения pH водной суспензии, содержащей от 48 до 84 мас.%, в расчете на общую массу суспензии, по меньшей мере одного минерального материала, отличающийся тем, что данный способ включает стадию добавления жидкой добавки, содержащей первичный алканоламин, к суспензии в количестве от 200 до 10000 мг, на кг водной фазы указанной суспензии, таким образом, что pH суспензии увеличена по меньшей мере на 0,3 единицы pH, получая в результате суспензию с pH от 8,0 до 11,5, где по меньшей мере один минеральный материал имеет плотность от 2,0 до 3,0 г/см, и где первичный алканоламин имеет не более 4 атомов углерода, имеет поверхностное натяжение от 30 до 40 мН/м при 23°C, имеет температуру плавления менее чем 5°C и температуру кипения менее чем 163°C, и где суспензия содержит по меньшей мере один поликарбоксилатный дисперсант в количестве от 0,1 до 1,5 мас.%, в расчете на сухой минеральный материал.
13. Способ увеличения смачиваемости по меньшей мере одного минерального материала в водной суспензии, содержащей от 48 до 84 мас.%, в расчете на общую массу суспензии, по меньшей мере одного минерального материала, отличающийся тем, что данный способ включает стадию добавления жидкой добавки, содержащей первичный алканоламин, к суспензии в количестве от 200 до 10000 мг, на кг водной фазы указанной суспензии, где по меньшей мере один минеральный материал имеет плотность от 2,0 до 3,0 г/см³, и где первичный алканоламин имеет не более 4 атомов углерода, имеет поверхностное натяжение от 30 до 40 мН/м при 23°C, имеет температуру плавления менее чем 5°C и температуру кипения менее чем 163°C, и где суспензия содержит по меньшей мере один поликарбоксилатный дисперсант в количестве от 0,1 до 1,5 мас.%, в расчете на сухой минеральный материал.
14. Способ по пп. 12 и 13, отличающийся тем, что pH суспензии увеличивают по меньшей мере на 0,3 единицы pH, получая в результате суспензию с pH от 8,0 до 11,5, и смачиваемость по меньшей мере одного минерального материала в водной суспензии увеличивают.
15. Способ по любому из пп. 12-14, отличающийся тем, что по меньшей мере один минеральный материал выбирают из группы, состоящей из карбоната кальция, каолина, глины, слюды и талька, и предпочтительно выбирают из природного карбоната кальция, синтетического карбоната кальция и смесей природного карбоната кальция и синтетического карбоната кальция.
16. Способ по любому из пп. 12-15, отличающийся тем, что первичный алканоламин является 1-амино-2-пропанолом.
17. Способ по любому из пп. 12-16, отличающийся тем, что изменение удельной электропроводности суспензии, вызванное добавлением добавки составляет менее чем 100 мкСм/см/единицу pH, предпочтительно менее чем 70 мкСм/см/единицу pH и более предпочтительно менее чем 50 мкСм/см/единицу pH.
18. Способ по любому из пп. 12-17, отличающийся тем, что полученную суспензию добавляют в композицию для окрашивания, композицию для мелования бумаги или в состав бумаги.
19. Водная суспензия, полученная способом в соответствии с любым из пп. 12-17.
20. Водная суспензия по п. 19, где водная фаза полученной суспензии имеет поверхностное натяжение от 53 до 65 мН/м при 23°C, и/или твердотельные частицы в минеральной суспензии имеют плотность анионного заряда, где заряд твердотельных частиц в суспензии минеральных частиц предпочтительно составляет от -20 до -200 мкмоль экв/г.